(57)【要約】  本発明は、電極層（すなわち、正極層および／または負極層）と端面電極との接続不良をより十分に抑制することができる固体電池を提供する。本発明は、１つ以上の正極層１および１つ以上の負極層２が固体電解質層３を介して交互に積層されている積層構造を有する固体電池１００Ａであって、前記固体電池は前記積層構造の端面に正極および負極の端面電極４（４ａ、４ｂ）を有し、前記正極層または前記負極層の少なくとも一方の電極層は、該電極層と同極の前記端面電極側の端部（Ａ１，Ｂ１）において、平面視で、凹凸形状を有しながら、該電極層と同極の前記端面電極と電気的に接続されている、固体電池に関する。
2020100682.tif 000002
【特許請求の範囲】
【請求項１】
１つ以上の正極層および１つ以上の負極層が固体電解質層を介して交互に積層されている積層構造を有する固体電池であって、
前記固体電池は前記積層構造の端面に正極および負極の端面電極を有し、
前記正極層または前記負極層の少なくとも一方の電極層は、該電極層と同極の前記端面電極側の端部において、平面視で、凹凸形状を有しながら、該電極層と同極の前記端面電極と電気的に接続されている、固体電池。
【請求項２】
前記電極層は集電部材レス構造を有する、請求項１に記載の固体電池。
【請求項３】
前記電極層の前記凹凸形状における凸部の突出長さは１μｍ以上５００μｍ以下である、請求項１または２に記載の固体電池。
【請求項４】
前記電極層の前記凹凸形状は、平面視において、複数の凹部および複数の凸部が規則的に並んだ規則的凹凸形状である、請求項１〜３のいずれかに記載の固体電池。
【請求項５】
前記電極層の前記規則的凹凸形状のピッチは１０μｍ以上１０００μｍ以下である、請求項４に記載の固体電池。
【請求項６】
前記電極層の前記端部は前記端面電極と直接的かつ電気的に接続されている、請求項１〜５のいずれかに記載の固体電池。
【請求項７】
前記端面電極は、平面視において、前記電極層の前記端部に対して相補的な形状となる取り出し部を有する、請求項６に記載の固体電池。
【請求項８】
前記電極層は前記端面電極と焼結体同士の一体焼結をなしている、請求項６または７に記載の固体電池。
【請求項９】
前記電極層の前記端部は接合部位を介して前記端面電極と間接的かつ電気的に接続されており、
前記接合部位は前記電極層および前記端面電極の構成材料とは異なる材料から構成されている、請求項１〜４のいずれかに記載の固体電池。
【請求項１０】
前記接合部位は、前記電極層側において、平面視で、前記電極層の前記端部に対して相補的な形状を有する、請求項９に記載の固体電池。
【請求項１１】
前記接合部位は、前記端面電極側の端部において、平面視で、凹凸形状を有しながら、前記端面電極と電気的に接続されている、請求項９または１０のいずれかに記載の固体電池。
【請求項１２】
前記端面電極は、平面視において、前記接合部位の端面電極側の端部に対して相補的な形状となる取り出し部を有する、請求項１１に記載の固体電池。
【請求項１３】
前記接合部位の前記凹凸形状における凸部の突出長さは１μｍ以上５００μｍ以下である、請求項１１または１２に記載の固体電池。
【請求項１４】
前記接合部位の前記凹凸形状は、平面視において、複数の凹部および複数の凸部が規則的に並んだ規則的凹凸形状である、請求項１１〜１３のいずれかに記載の固体電池。
【請求項１５】
前記接合部位の前記規則的凹凸形状のピッチは１０μｍ以上１０００μｍ以下である、請求項１４に記載の固体電池。
【請求項１６】
前記電極層は前記接合部位と焼結体同士の一体焼結をなしている、請求項９〜１５のいずれかに記載の固体電池。
【請求項１７】
前記電極層は前記接合部位および前記端面電極と焼結体同士の一体焼結をなしている、請求項９〜１６のいずれかに記載の固体電池。
【請求項１８】
前記接合部位は、前記電極層を構成する材料および前記端面電極を構成する材料を含む、請求項９〜１７のいずれかに記載の固体電池。
【請求項１９】
前記接合部位は、前記端面電極間の距離を規定する直線方向において、前記電極層に近づくに従って前記電極層の構成材料の濃度が高くなり、かつ前記端面電極に近づくに従って前記端面電極の構成材料の濃度が高くなるような濃度勾配を有する、請求項１８に記載の固体電池。
【発明の詳細な説明】
【技術分野】
【０００１】
本発明は固体電池に関する。
【背景技術】
【０００２】
近年、携帯電話、携帯用パーソナルコンピュータ等の携帯用電子機器の電源として電池の需要が拡大している。このような用途に用いられる電池においては、イオンを移動させるための媒体として、有機溶媒等の電解質（電解液）が従来から使用されている。しかし、上記の構成の電池では、電解液が漏出するという危険性がある。また、電解液に用いられる有機溶媒等は可燃性物質である。このため、電池の安全性を高めることが求められている。【０００３】
そこで、電池の安全性を高めるために、電解質として、電解液に代えて、固体電解質を用いた固体電池の研究が進められている。【０００４】
固体電池としては、例えば、特許文献１〜３において、１つ以上の正極層および１つ以上の負極層が固体電解質層を介して交互に積層されている積層構造を有する固体電池であって、積層構造の端面に端面電極を有する固体電池が開示されている。
【先行技術文献】
【特許文献】
【０００５】
【特許文献１】特開２０１１−２１６２３５号公報
【特許文献２】特開２０１４−１２０３７２号公報
【特許文献３】ＷＯ２０１３／００１９０８号公報
【発明の概要】
【発明が解決しようとする課題】
【０００６】
しかしながら、本発明の発明者等は、固体電池のエネルギー密度の向上の観点から、集電層および集電体（例えば箔）を省略して、電極層に電極としての機能と集電層または集電体としての機能を担わせた場合、電池特性が低下することを見い出した。【０００７】
詳しくは、集電層および集電体（例えば箔）を省略した固体電池としては、例えば、図５Ａに示すように、１つ以上の正極層１０１および１つ以上の負極層１０２が固体電解質層１０３を介して交互に積層されている積層構造を有する固体電池であって、積層構造の端面に端面電極１０４（１０４ａ、１０４ｂ）を有する固体電池が知られている。図５Ａにおいて、１０７はいわゆる絶縁層を示し、空間層であってもよい。１０８は保護層を示す。このような固体電池においては、負極層１０２は、図５Ｂに示すように、端面電極１０４ｂ側の端部において、水平面に対して垂直な平面で端面電極１０４ｂと電気的に接続されている。正極層１０１は端面電極１０４ａ側の端部において、水平面に対して垂直な平面で端面電極１０４ａと接続される。このため、電極層１０１，１０２と端面電極１０４との接続不良が生じやすく、その結果電池特性が低下することがわかった。図５Ａは従来技術に係る固体電池の一例の模式的断面図である。図５Ｂは、図５ＡにおいてＡ１'部をＰ１'方向（すなわち鉛直方向で下方向）で見たときの負極層の拡大模式図である。【０００８】
そこで、図６Ａに示すように、端面電極１０４（１０４ａ、１０４ｂ）に取り出し部１４０（１４０ａ、１４０ｂ）を設けて、電極層１０１，１０２と端面電極１０４との接続不良を抑制することを試みた。しかしながら、正極層１０１および負極層１０２はそれぞれ、図６Ａおよび図６Ｂに示すように、端面電極１０４ａ、１０４ｂ側の端部において、水平面に対して垂直な平面で端面電極１０４ａ、１０４ｂの取り出し部１４０ａ、１４０ｂと接続されるため、電極層１０１，１０２と端面電極１０４との接続不良がやはり生じやすかった。図６Ａは従来技術に係る固体電池の別の一例の模式的断面図である。図６Ｂは、図６ＡにおいてＡ２'部をＰ２'方向（すなわち鉛直方向で下方向）で見たときの負極層の拡大模式図である。【０００９】
また、図７Ａに示すように、正極層１０１および負極層１０２と端面電極１０４（１０４ａ、１０４ｂ）との間に接合部位１０６（１０６ａ、１０６ｂ）を介在させて、電極層１０１，１０２と端面電極１０４との接続不良を抑制することを試みた。しかしながら、正極層１０１および負極層１０２はそれぞれ、図７Ａおよび図７Ｂに示すように、端面電極１０４ａ、１０４ｂ側の端部において、水平面に対して垂直な平面で接合部位１０６ａ、１０６ｂと接続されるため、電極層１０１，１０２と接合部位１０６との接続不良が生じやすく、結果として、電極層１０１，１０２と端面電極１０４ａ、１０４ｂとの接続不良がやはり生じやすかった。図７Ａは従来技術に係る固体電池の別の一例の模式的断面図である。図７Ｂは、図７ＡにおいてＡ３'部をＰ３'方向（すなわち鉛直方向で下方向）で見たときの負極層の拡大模式図である。【００１０】
さらに、図８Ａに示すように、端面電極１０４（１０４ａ、１０４ｂ）に取り出し部１４０（１４０ａ、１４０ｂ）を設けつつ、当該取り出し部１４０と正極層１０１および負極層１０２との間に接合部位１０６（１０６ａ、１０６ｂ）を介在させて、電極層１０１，１０２と端面電極１０４との接続不良を抑制することを試みた。しかしながら、正極層１０１および負極層１０２はそれぞれ、図８Ａおよび図８Ｂに示すように、端面電極１０４ａ、１０４ｂ側の端部において、水平面に対して垂直な平面で接合部位１０６ａ、１０６ｂと接続されるため、電極層１０１，１０２と接合部位１０６との接続不良が生じやすく、結果として、電極層１０１，１０２と端面電極１０４ａ、１０４ｂとの接続不良がやはり生じやすかった。図８Ａは従来技術に係る固体電池の別の一例の模式的断面図である。図８Ｂは、図８ＡにおいてＡ４'部をＰ４'方向（すなわち鉛直方向で下方向）で見たときの負極層の拡大模式図である。【００１１】
本発明は、電極層（すなわち、正極層および／または負極層）と端面電極との接続不良をより十分に抑制することができる固体電池を提供することを目的とする。
【課題を解決するための手段】
【００１２】
本発明は、
１つ以上の正極層および１つ以上の負極層が固体電解質層を介して交互に積層されている積層構造を有する固体電池であって、
前記固体電池は前記積層構造の端面に正極および負極の端面電極を有し、
前記正極層または前記負極層の少なくとも一方の電極層は、該電極層と同極の前記端面電極側の端部において、平面視で、凹凸形状を有しながら、該電極層と同極の前記端面電極と電気的に接続されている、固体電池に関する。
【発明の効果】
【００１３】
本発明の固体電池は、集電部材レス構造を有していても、電極層（すなわち、正極層および／または負極層）と端面電極との接続不良をより十分に抑制することができる。
【図面の簡単な説明】
【００１４】
【図１】本発明の第１実施態様に係る固体電池の模式的断面図である。
【図２Ａ】図１に示す本発明の固体電池において負極層（または正極層）が端面電極側の端部に有し得る凹凸形状の一例を説明するための負極層（または正極層）の当該端部近傍の拡大模式的平面図である。
【図２Ｂ】図１に示す本発明の固体電池において負極層（または正極層）が端面電極側の端部に有し得る凹凸形状の一例を説明するための負極層（または正極層）の当該端部近傍の拡大模式的平面図である。
【図２Ｃ】図１に示す本発明の固体電池において負極層（または正極層）が端面電極側の端部に有し得る凹凸形状の一例を説明するための負極層（または正極層）の当該端部近傍の拡大模式的平面図である。
【図２Ｄ】図１に示す本発明の固体電池において負極層（または正極層）が端面電極側の端部に有し得る凹凸形状の一例を説明するための負極層（または正極層）の当該端部近傍の拡大模式的平面図である。
【図２Ｅ】図１に示す本発明の固体電池において負極層（または正極層）が端面電極側の端部に有し得る凹凸形状の一例を説明するための負極層（または正極層）の当該端部近傍の拡大模式的平面図である。
【図２Ｆ】図１に示す本発明の固体電池において負極層（または正極層）が端面電極側の端部に有し得る凹凸形状の一例を説明するための負極層（または正極層）の当該端部近傍の拡大模式的平面図である。
【図２Ｇ】図１に示す本発明の固体電池において負極層（または正極層）が端面電極側の端部に有し得る凹凸形状の一例を説明するための負極層（または正極層）の当該端部近傍の拡大模式的平面図である。
【図２Ｈ】図１に示す本発明の固体電池において負極層（または正極層）が端面電極側の端部に有し得る凹凸形状の一例を説明するための負極層（または正極層）の当該端部近傍の拡大模式的平面図である。
【図２Ｉ】図１に示す本発明の固体電池において負極層（または正極層）が端面電極側の端部に有し得る凹凸形状の一例を説明するための負極層（または正極層）の当該端部近傍の拡大模式的平面図である。
【図２Ｊ】図１に示す本発明の固体電池において負極層（または正極層）が端面電極側の端部に有し得る凹凸形状の一例を説明するための負極層（または正極層）の当該端部近傍の拡大模式的平面図である。
【図２Ｋ】図１に示す本発明の固体電池において負極層（または正極層）が端面電極側の端部に有し得る凹凸形状の一例を説明するための負極層（または正極層）の当該端部近傍の拡大模式的平面図である。
【図２Ｌ】図１に示す本発明の固体電池において負極層（または正極層）が端面電極側の端部に有し得る凹凸形状の一例を説明するための負極層（または正極層）の当該端部近傍の拡大模式的平面図である。
【図３】本発明の第２実施態様に係る固体電池の模式的断面図である。
【図４Ａ】図３に示す本発明の固体電池において負極層（または正極層）が端面電極側の端部に有し得る凹凸形状の一例を説明するための負極層（または正極層）の当該端部近傍の拡大模式的平面図である。
【図４Ｂ】図３に示す本発明の固体電池において負極層（または正極層）が端面電極側の端部に有し得る凹凸形状の一例を説明するための負極層（または正極層）の当該端部近傍の拡大模式的平面図である。
【図４Ｃ】図３に示す本発明の固体電池において負極層（または正極層）が端面電極側の端部に有し得る凹凸形状の一例を説明するための負極層（または正極層）の当該端部近傍の拡大模式的平面図である。
【図４Ｄ】図３に示す本発明の固体電池において負極層（または正極層）が端面電極側の端部に有し得る凹凸形状の一例を説明するための負極層（または正極層）の当該端部近傍の拡大模式的平面図である。
【図４Ｅ】図３に示す本発明の固体電池において負極層（または正極層）が端面電極側の端部に有し得る凹凸形状の一例を説明するための負極層（または正極層）の当該端部近傍の拡大模式的平面図である。
【図４Ｆ】図３に示す本発明の固体電池において負極層（または正極層）が端面電極側の端部に有し得る凹凸形状の一例を説明するための負極層（または正極層）の当該端部近傍の拡大模式的平面図である。
【図４Ｇ】図３に示す本発明の固体電池において負極層（または正極層）が端面電極側の端部に有し得る凹凸形状の一例を説明するための負極層（または正極層）の当該端部近傍の拡大模式的平面図である。
【図４Ｈ】図３に示す本発明の固体電池において負極層（または正極層）が端面電極側の端部に有し得る凹凸形状の一例を説明するための負極層（または正極層）の当該端部近傍の拡大模式的平面図である。
【図４Ｉ】図３に示す本発明の固体電池において負極層（または正極層）が端面電極側の端部に有し得る凹凸形状の一例を説明するための負極層（または正極層）の当該端部近傍の拡大模式的平面図である。
【図５Ａ】従来技術に係る固体電池の一例の模式的断面図である。
【図５Ｂ】図５ＡにおいてＡ１'部をＰ１'方向（すなわち鉛直方向で下方向）で見たときの負極層の拡大模式図である。
【図６Ａ】従来技術に係る固体電池の別の一例の模式的断面図である。
【図６Ｂ】図６ＡにおいてＡ２'部をＰ２'方向（すなわち鉛直方向で下方向）で見たときの負極層の拡大模式図である。
【図７Ａ】従来技術に係る固体電池の別の一例の模式的断面図である。
【図７Ｂ】図７ＡにおいてＡ３'部をＰ３'方向（すなわち鉛直方向で下方向）で見たときの負極層の拡大模式図である。
【図８Ａ】従来技術に係る固体電池の別の一例の模式的断面図である。
【図８Ｂ】図８ＡにおいてＡ４'部をＰ４'方向（すなわち鉛直方向で下方向）で見たときの負極層の拡大模式図である。
【発明を実施するための形態】
【００１５】
［固体電池］
本発明は固体電池を提供する。本明細書でいう「固体電池」とは、広義にはその構成要素（特に電解質層）が固体から構成されている電池を指し、狭義にはその構成要素（特に全ての構成要素）が固体から構成されている「全固体電池」を指す。本明細書でいう「固体電池」は、充電および放電の繰り返しが可能な、いわゆる「二次電池」、および放電のみが可能な「一次電池」を包含する。「固体電池」は好ましくは「二次電池」である。「二次電池」は、その名称に過度に拘泥されるものではなく、例えば、「蓄電デバイス」などの電気化学デバイスも包含し得る。
【００１６】
本明細書でいう「平面視」とは、固体電池を構成する後述する層の積層方向Ｌ（または固体電池の厚み方向）に沿って対象物を上側または下側（特に上側）からみたときの状態（上面図または下面図）のことである。又、本明細書でいう「断面視」とは、固体電池を構成する各層の積層方向Ｌ（または固体電池の厚み方向）に対して略垂直な方向からみたときの断面状態（断面図）のことである。特に、正極層および負極層における端面電極側の端部を説明するときの断面視は、積層方向Ｌに平行な面であって、２つの端面電極を通る面（特に２つの端面電極間の距離を規定する直線に平行な面）で、固体電池を切ったときの断面状態（断面図）のことである。本明細書で直接的または間接的に用いる“上下方向”および“左右方向”は、それぞれ図中における上下方向および左右方向に相当する。特記しない限り、同じ符号または記号は、同じ部材・部位または同じ意味内容を示すものとする。ある好適な態様では、鉛直方向下向き（すなわち、重力が働く方向）が「下方向」に相当し、その逆向きが「上方向」に相当すると捉えることができる。
【００１７】
本発明の固体電池１００は、例えば、図１および図３それぞれにおいて、符号「１００Ａ」および「１００Ｂ」（以下、単に「１００」ということがある）で示されるような、層状構造（特に積層構造または積層構造体）を有するものである。すなわち、本発明の固体電池１００は、１つ以上の正極層１および１つ以上の負極層２が固体電解質層３を介して交互に積層されており、積層構造の端面に端面電極４（４ａ、４ｂ）を有している。積層構造の端面とは、積層されている各層の端面を含む、積層方向に平行な面（いわゆる側面）のことである。端面電極４ａ、４ｂは通常、積層構造において対向する２つの端面に形成されている。正極層１および負極層２の積層数は任意であり特に限定されない。本発明の固体電池は並列構造を有していてもよいし、または直列構造を有していてもよい。図１および図３はそれぞれ、本発明に係る第１実施態様および第２実施態様にかかる固体電池の模式的断面図である。
【００１８】
まず、本発明の固体電池を構成する各層（部材）について説明する。
【００１９】
（電極層）
電極層は正極層１および負極層２を包含する。本発明の固体電池において、電極層は電池反応機能と集電機能とを併せ持つ層であり、すなわち活物質および電子伝導性材料を含む。
【００２０】
正極層１は、いわゆる正極活物質および電子導電性材料を含み、後述する固体電解質材料および／または接合性材料をさらに含んでもよい。正極層１は通常、正極活物質粒子および電子導電性材料を含む焼結体により構成されており、正極活物質粒子、電子伝導性材料粒子、ならびに所望により含有される固体電解質粒子および／または接合性材料を含む焼結体により構成されてもよい。
【００２１】
負極層２は、いわゆる負極活物質および電子導電性材料を含み、後述する固体電解質材料および／または接合性材料をさらに含んでもよい。負極層２は通常、負極活物質粒子および電子導電性材料を含む焼結体により構成されており、負極活物質粒子、電子伝導性材料粒子、ならびに所望により含有される固体電解質粒子および／または接合性材料を含む焼結体により構成されてもよい。
【００２２】
正極層に含まれる正極活物質および負極層に含まれる負極活物質は、固体電池において電子の受け渡しに関与する物質であり、固体電解質層を構成する固体電解質材料に含まれるイオンが正極と負極との間で移動（伝導）して電子の受け渡しが行われることで充放電がなされる。正極層および負極層は特にリチウムイオンまたはナトリウムイオンを吸蔵放出可能な層であることが好ましい。つまり、本発明の固体電池は、固体電解質層を介してリチウムイオンまたはナトリウムイオンが正極と負極との間で移動して電池の充放電が行われる固体二次電池であることが好ましい。
【００２３】
正極層に含まれる正極活物質としては、特に限定されず、例えば、ナシコン型構造を有するリチウム含有リン酸化合物、オリビン型構造を有するリチウム含有リン酸化合物、リチウム含有層状酸化物、およびスピネル型構造を有するリチウム含有酸化物等から成る群から選択される少なくとも一種が挙げられる。ナシコン型構造を有するリチウム含有リン酸化合物の一例としては、Ｌｉ３Ｖ２（ＰＯ４）３等が挙げられる。オリビン型構造を有するリチウム含有リン酸化合物の一例としては、ＬｉＦｅＰＯ４、ＬｉＭｎＰＯ４等が挙げられる。リチウム含有層状酸化物の一例としては、ＬｉＣｏＯ２、ＬｉＣｏ１／３Ｎｉ１／３Ｍｎ１／３Ｏ２等が挙げられる。スピネル型構造を有するリチウム含有酸化物の一例としては、ＬｉＭｎ２Ｏ４、ＬｉＮｉ０．５Ｍｎ１．５Ｏ４等が挙げられる。
【００２４】
また、ナトリウムイオンを吸蔵放出可能な正極活物質としては、ナシコン型構造を有するナトリウム含有リン酸化合物、オリビン型構造を有するナトリウム含有リン酸化合物、ナトリウム含有層状酸化物およびスピネル型構造を有するナトリウム含有酸化物等から成る群から選択される少なくとも１種が挙げられる。
【００２５】
負極層に含まれる負極活物質としては、特に限定されず、例えば、Ｔｉ、Ｓｉ、Ｓｎ、Ｃｒ、Ｆｅ、Ｎｂ、および、Ｍｏからなる群より選ばれる少なくとも一種の元素を含む酸化物、黒鉛−リチウム化合物、リチウム合金、ナシコン型構造を有するリチウム含有リン酸化合物、オリビン型構造を有するリチウム含有リン酸化合物、およびスピネル型構造を有するリチウム含有酸化物等から成る群から選択される少なくとも一種が挙げられる。リチウム合金の一例としては、Ｌｉ−Ａｌ等が挙げられる。ナシコン型構造を有するリチウム含有リン酸化合物の一例としては、Ｌｉ３Ｖ２（ＰＯ４）３等が挙げられる。スピネル型構造を有するリチウム含有酸化物の一例としては、Ｌｉ４Ｔｉ５Ｏ１２等が挙げられる。
【００２６】
また、ナトリウムイオンを吸蔵放出可能な負極活物質としては、ナシコン型構造を有するナトリウム含有リン酸化合物、オリビン型構造を有するナトリウム含有リン酸化合物およびスピネル型構造を有するナトリウム含有酸化物等から成る群から選択される少なくとも１種が挙げられる。
【００２７】
正極層および負極層に含まれる電子伝導性材料としては、特に限定されず、銀、パラジウム、金、プラチナ、アルミニウム、銅、ニッケル等の金属材料；および炭素材料が挙げられる。特に、炭素は正極活物質、負極活物質および固体電解質材と反応し難く、固体電池の内部抵抗の低減に効果があるため好ましい。
【００２８】
正極層および負極層に含まれてよい固体電解質材料は、例えば、後述の固体電解質層に含まれ得る固体電解質材料と同様の材料から選択されてよい。
【００２９】
正極層および負極層に含まれてよい接合性材料は、例えば、後述の接合部位に含まれ得る接合性材料と同様の材料から選択されてよい。
【００３０】
正極層および負極層はそれぞれ独立して焼結助剤をさらに含んでよい。焼結助剤は、特に限定されるものではなく、例えば、リチウム酸化物、ナトリウム酸化物、カリウム酸化物、酸化ホウ素、酸化ケイ素、酸化ビスマス、および酸化リンからなる群から選択される少なくとも１種であり得る。
【００３１】
電極層（正極層および負極層）の厚みは特に限定されず、例えば、それぞれ独立して、２μｍ以上５０μｍ以下であり、電極層と端面電極との接続不良のより一層、十分な抑制の観点から、好ましくは５μｍ以上３０μｍ以下であり、より好ましくは５μｍ以上２０μｍ以下である。
【００３２】
正極層１および負極層２の合計積層数は特に限定されず、例えば、２個以上２０００個以下、特に２個以上２００個以下であってもよい。
【００３３】
（集電層）
本発明において一部の電極層（すなわち正極層１および／または負極層２の一部）は集電層５を有してもよい。固体電池のエネルギー密度のさらなる向上の観点から、全ての電極層は集電層５を有さないことが好ましい。
【００３４】
集電層は箔の形態を有していてもよいが、一体焼成による固体電池の製造コストの低減および固体電池の内部抵抗の低減の観点から、焼結体の形態を有することが好ましい。
【００３５】
集電層が焼結体の形態を有する場合、例えば、電子伝導性材料粒子および焼結助剤を含む焼結体により構成されてもよい。集電層に含まれる電子伝導性材料は、例えば、電極層に含まれ得る電子伝導性材料と同様の材料から選択されてよい。集電層に含まれる焼結助剤は、例えば、電極層に含まれ得る焼結助剤と同様の材料から選択されてよい。
【００３６】
集電層の厚みは特に限定されず、例えば、１μｍ以上５μｍ以下、特に１μｍ以上３μｍ以下であってもよい。
【００３７】
（固体電解質層）
固体電解質層３は固体電解質粒子を含む焼結体により構成されている。固体電解質粒子の材料（すなわち固体電解質材料）は、正極層と負極層との間で移動（伝導）し得るイオン（例えばリチウムイオンまたはナトリウムイオン）を提供できる限り特に限定されない。固体電解質材料としては、例えば、ナシコン構造を有するリチウム含有リン酸化合物、ペロブスカイト構造を有する酸化物、ガーネット型またはガーネット型類似構造を有する酸化物等が挙げられる。ナシコン構造を有するリチウム含有リン酸化合物としては、ＬｉｘＭｙ（ＰＯ４）３（１≦ｘ≦２、１≦ｙ≦２、Ｍは、Ｔｉ、Ｇｅ、Ａｌ、ＧａおよびＺｒからなる群より選ばれた少なくとも一種）が挙げられる。ナシコン構造を有するリチウム含有リン酸化合物の一例としては、例えば、Ｌｉ１．２Ａｌ０．２Ｔｉ１．８（ＰＯ４）３等が挙げられる。ペロブスカイト構造を有する酸化物の一例としては、Ｌａ０．５５Ｌｉ０．３５ＴｉＯ３等が挙げられる。ガーネット型またはガーネット型類似構造を有する酸化物の一例としては、Ｌｉ７Ｌａ３Ｚｒ２Ｏ１２等が挙げられる。
また、ナトリウムイオンが伝導可能な固体電解質としては、例えば、ナシコン構造を有するナトリウム含有リン酸化合物、ペロブスカイト構造を有する酸化物、ガーネット型またはガーネット型類似構造を有する酸化物等が挙げられる。ナシコン構造を有するナトリウム含有リン酸化合物としては、ＮａｘＭｙ（ＰＯ４）３（１≦ｘ≦２、１≦ｙ≦２、Ｍは、Ｔｉ、Ｇｅ、Ａｌ、ＧａおよびＺｒから成る群より選ばれた少なくとも一種）が挙げられる。
【００３８】
固体電解質層は焼結助剤を含んでよい。固体電解質層に含まれる焼結助剤は、例えば、電極層に含まれ得る焼結助剤と同様の材料から選択されてよい。
【００３９】
固体電解質層の厚みは特に限定されず、例えば、１μｍ以上１５μｍ以下、特に１μｍ以上５μｍ以下であってもよい。
【００４０】
（端面電極）
端面電極４は積層構造の端面に形成される電極であり、通常は積層構造体において対向する２つの端面に形成される正極および負極の端面電極（それぞれ４ａ、４ｂ）のことである。端面電極４ａ、４ｂはそれぞれ、積層構造の端面における全面に形成されてもよいし、または一部に形成されてもよい。端面電極４ａ、４ｂは、電極層と端面電極との接続不良のより一層、十分な抑制の観点から、積層構造の端面における全面に形成されることが好ましい。積層構造の端面とは、積層されている各層の端面を含む、積層方向に平行な面（いわゆる側面）のことである。
【００４１】
端面電極４は通常、電子伝導性材料粒子および焼結助剤を含む焼結体により構成されている。端面電極４に含まれる電子伝導性材料は、例えば、電極層に含まれ得る電子伝導性材料と同様の材料から選択されてよい。端面電極４に含まれる焼結助剤は、例えば、電極層に含まれ得る焼結助剤と同様の材料から選択されてよい。
【００４２】
端面電極の厚みは特に限定されず、例えば、１μｍ以上２０μｍ以下、特に１μｍ以上１０μｍ以下であってもよい。端面電極の厚みとは、端面電極４におけるＺａ方向またはＺｂ方向の長さ寸法のことであり、詳しくは図１および図３における符号「Ｔ」で示される長さである。
【００４３】
（絶縁層）
絶縁層５は通常、正極層１と負極の端面電極４０ｂとの間および負極層２と正極の端面電極４０ａとの間に配置される。絶縁層は電気絶縁性を有する層であれば特に限定されず、例えば、固体電解質材料から構成されてもよいし、または空気から構成されてもよい。
【００４４】
絶縁層５が固体電解質材料を含む場合、絶縁層は固体電解質材料を含む焼結体により構成されていることが好ましく、さらに焼結助剤を含んでもよい。
【００４５】
絶縁層５に含まれてよい固体電解質材料は、例えば、固体電解質層に含まれ得る固体電解質材料と同様の材料から選択されてよい。絶縁層に含まれてよい焼結助剤は、例えば、電極層に含まれ得る焼結助剤と同様の材料から選択されてよい。
【００４６】
（接合部位）
本発明の固体電池１００は、後述するように、接合部位６を含んでもよい。接合部位は電極層と当該電極層と同極の端面電極との接合を担う部位である。
【００４７】
接合部位６は通常、接合性材料を含む焼結体により構成されている。接合性材料（例えば粒子）は、例えば、電極層の構成材料（例えば粒子）および端面電極の構成材料（例えば粒子）と接触して焼結したとき、これらの粒子界面において結合が達成され易い無機系粒子である。接合性材料は電子伝導性および／またはイオン導電性を有していてもよいし、または有していなくてもよいが、電子伝導性を有していることが好ましい。接合性材料としては、例えば、石英ガラス（ＳｉＯ２）や、ＳｉＯ２とＰｂＯ，Ｂ２Ｏ３，ＭｇＯ，ＺｎＯ，Ｂｉ２Ｏ３，Ｎａ２Ｏ，Ａｌ２Ｏ３，ＣａＯ，ＢａＯ，から選ばれる少なくとも１つとを組合わせた複合酸化物系ガラスや、酸化インジウムスズ（ＩＴＯ），ＺｎＯ，ＣｏＯ，ＮｉＯ，ＭｎＯ，ＣｕＯ，ＢａＴｉＯ３，ＳｒＴｉＯ３，ＬａＣｏＯ３等が挙げられる。
【００４８】
接合部位６は接合性材料の他に、電子伝導性材料、固体電解質材料、および／または焼結助剤をさらに含んでもよい。接合部位６に含まれる電子伝導性材料は、例えば、電極層に含まれ得る電子伝導性材料と同様の材料から選択されてよい。接合部位６に含まれる固体電解質材料は、例えば、固体電解質層に含まれ得る固体電解質材料と同様の材料から選択されてよい。接合部位６に含まれる焼結助剤は、例えば、電極層に含まれ得る焼結助剤と同様の材料から選択されてよい。
【００４９】
接合部位６の厚み（すなわち積層方向Ｌの厚み）は特に限定されず、通常は端面電極と接合させる電極層と同様の厚みであってもよい。
【００５０】
（保護層）
電極層の最外面には通常、保護層７が配置されている。電極層の最外面とは、最上に配置される電極層（図１および図３では正極層１）の最上面および最下に配置される電極層（図１および図３では正極層１）の最下面のことである。
【００５１】
保護層７は、電気絶縁性を有し、かつ固体電池を外部からの衝撃から保護する層であれば特に限定されず、例えば、固体電解質材料から構成されてもよいし、または種々の樹脂材料、セラミック、ガラス材料、金属―樹脂積層材料などから構成されてもよい。
【００５２】
保護層７が固体電解質材料を含む場合、保護層は固体電解質材料を含む焼結体により構成されていることが好ましく、さらに焼結助剤を含んでもよい。
【００５３】
保護層７に含まれてよい固体電解質材料は、例えば、固体電解質層に含まれ得る固体電解質材料と同様の材料から選択されてよい。保護層に含まれてよい焼結助剤は、例えば、電極層に含まれ得る焼結助剤と同様の材料から選択されてよい。
【００５４】
保護層７の厚みは特に限定されず、例えば、１μｍ以上１０００μｍ以下、特に１０μｍ以上２００μｍ以下であってもよい。
【００５５】
（本発明の固体電池のより重要な特徴的構造）
本発明の固体電池は集電部材レス構造を有する。集電部材レス構造とは、正極層または負極層の少なくとも一方の電極層が、集電層および集電体（例えば箔）等の集電部材を有さない構造のことである。「集電層および集電体（例えば箔）等の集電部材」とは、電池反応（例えば電子発生反応）に直接的に寄与することなく、集電機能を専ら発揮する部材のことであり、従って、電極としての機能と、集電体としての機能を兼ね備えている電極層とは異なる。
【００５６】
集電部材レス構造を有する電極層は、電極としての機能と、集電体としての機能を兼ね備えている。電極層が電極としての機能と集電体としての機能を兼ね備えているとは、当該電極層は電池反応（充放電反応）を行うだけでなく、当該反応により発生した電子を端面電極に移動または誘導させることができる、という意味である。これらの機能を兼ね備えている正極層および負極層等の電極層は通常、活物質および電子伝導性材料を含み、箔等の集電体や集電層等の他の部材を要することなく、電子を端面電極に移動させることができる。
【００５７】
本発明の固体電池においては、図１および図３に示すように、正極層１および負極層２の両方の電極層が集電部材レス構造を有していてもよいし、または一方の電極層が集電部材レス構造を有していてもよい。本発明の固体電池においては、固体電池のエネルギー密度のさらなる向上の観点から、正極層１および負極層２の両方の電極層が集電部材レス構造を有していることが好ましい。本発明の固体電池においては、電極層と端面電極との接続不良のより一層、十分な抑制および固体電池のエネルギー密度のさらなる向上の観点から、正極層１および負極層２の両方の電極層が集電部材レス構造を有し、かつ後述する端部凹凸形状を有していることが好ましい。
【００５８】
本発明の固体電池において、正極層１または負極層２の少なくとも一方の電極層（特に集電部材レス構造を有する電極層）は、図１、図２Ａ〜図２Ｌ、図３および図４Ａ〜図４Ｉに示すように、端部凹凸形状を有している。端部凹凸形状とは、電極層（特に集電部材レス構造を有する電極層）が、図１、図２Ａ〜図２Ｌ、図３および図４Ａ〜図４Ｉに示すように、当該電極層と同極の端面電極４（４ａ、４ｂ）側の端部（Ａ１〜Ａ２およびＢ１〜Ｂ２）において、平面視で、凹凸形状を有しながら、当該電極層と同極の端面電極４ａ、４ｂと電気的に接続されている構造のことである。例えば、正極層１（特に集電部材レス構造を有する正極層１）は、これらの図に示すように、正極の端面電極４ａ側の端部（Ａ１〜Ａ２）において、平面視で、凹凸形状を有しながら、正極の端面電極４ａと電気的に接続されている。また例えば、負極層２（特に集電部材レス構造を有する負極層２）は、これらの図に示すように、負極の端面電極４ｂ側の端部（Ｂ１〜Ｂ２）において、平面視で、凹凸形状を有しながら、負極の端面電極４ｂと電気的に接続されている。図２Ａ〜図２Ｌはいずれも、図１に示す本発明の固体電池において負極層（または正極層）が端面電極側の端部に有し得る凹凸形状の一例を説明するための負極層（または正極層）の当該端部近傍の拡大模式的平面図である。図２Ａ〜図２Ｌにおいては、負極層２が左側で負極側の端面電極４ｂ（特にその取り出し部４０ｂ）と接合する際の構造例を示しているが、正極層１が左側で正極側の端面電極４ａ（特にその取り出し部４０ａ）と接合する際の構造例も併せて示している。例えば、図２Ａ〜図２Ｌにおいて負極層２が示されるとき、図２Ａ〜図２Ｌはいずれも、図１においてＢ１部をＰ方向（すなわち鉛直方向で下方向）で見たときの負極層と取り出し部４０ｂとの接合部の拡大平面図である。また例えば、図２Ａ〜図２Ｌにおいて正極層１が示されるとき、図２Ａ〜図２Ｌはいずれも、図１においてＡ１部をＰ方向（すなわち鉛直方向で下方向）で見たときの正極層と取り出し部４０ａとの接合部の拡大平面図である。図４Ａ〜図４Ｉはいずれも、図３に示す本発明の固体電池において負極層（または正極層）が端面電極側の端部に有し得る凹凸形状の一例を説明するための負極層（または正極層）の当該端部近傍の拡大模式的平面図である。図４Ａ〜図４Ｉにおいては、負極層２が左側で負極側の端面電極４ｂ（特にその取り出し部４０ｂ）と接合部位６ｂを介して接合する際の構造例を示しているが、正極層１が左側で正極側の端面電極４ａ（特にその取り出し部４０ａ）と接合部位６ａを介して接合する際の構造例も併せて示している。例えば、図４Ａ〜図４Ｉにおいて負極層２が示されるとき、図４Ａ〜図４Ｉはいずれも、図３においてＢ２部をＰ方向（すなわち鉛直方向で下方向）で見たときの、接合部位６ｂを介した負極層２と取り出し部４０ｂとの接合部の拡大平面図である。また例えば、図４Ａ〜図４Ｉにおいて正極層１が示されるとき、図４Ａ〜図４Ｉはいずれも、図３においてＡ２部をＰ方向（すなわち鉛直方向で下方向）で見たときの、接合部位６ａを介した正極層１と取り出し部４０ａとの接合部の拡大平面図である。
【００５９】
詳しくは電極層１，２は、図１および図３に示すように、当該電極層と同極の端面電極４（４ａ、４ｂ）側の端部（Ａ１〜Ａ２およびＢ１〜Ｂ２）において、平面視で、凹凸形状を有しており、当該凹凸形状における凸部１０，２０は、図２Ａ〜図２Ｌおよび図４Ａ〜図４Ｉに示すように、平面視において、当該電極層と同極の端面電極４（４ａ、４ｂ）側（すなわちＺａ方向、Ｚｂ方向）に突出している。例えば、正極層１は、正極の端面電極４ａ側の端部（Ａ１〜Ａ２）において凹凸形状を有しており、当該凹凸形状における凸部１０は、平面視において、正極の端面電極４ａ側（すなわちＺａ方向）に突出している。また例えば、負極層２は、負極の端面電極４ｂ側の端部（Ｂ１〜Ｂ２）において凹凸形状を有しており、当該凹凸形状における凸部２０は、平面視において、負極の端面電極４ｂ側（すなわちＺｂ方向）に突出している。
【００６０】
電極層１，２における端面電極４（４ａ、４ｂ）側の端部（Ａ１〜Ａ２およびＢ１〜Ｂ２）が、平面視で、凹凸形状を有するとは、平面視において、当該電極層における当該端部の端面が直線で示されるものではないことを意味する。詳しくは、各電極層１，２において、当該電極層と同極の端面電極４（４ａ、４ｂ）側の端部（Ａ１〜Ａ２およびＢ１〜Ｂ２）は、図２Ａ〜図２Ｌおよび図４Ａ〜図４Ｉに示すように、平面視において当該端部の端面を規定する線分上の点のうち端面電極４から最も遠位の点を通る鉛直線Ｘを基準にして、当該電極層と同極の端面電極４（４ａ、４ｂ）の側（すなわちＺａ、Ｚｂ方向）に突出している。例えば、正極層１において、正極の端面電極４ａ側の端部１０は、図２Ａ〜図２Ｌおよび図４Ａ〜図４Ｉに示すように、平面視において当該端部の端面を規定する線分上の点のうち端面電極４ａから最も遠位の点を通る直線Ｘを基準にして、正極の端面電極４ａの側（Ｚａ方向）に突出している。また例えば、負極層２において、負極の端面電極４ｂ側の端部２０は、図２Ａ〜図２Ｌおよび図４Ａ〜図４Ｉに示すように、平面視において当該端部の端面を規定する線分上の点のうち端面電極４ｂから最も遠位の点を通る直線Ｘを基準にして、負極の端面電極４ｂの側（Ｚｂ方向）に突出している。直線Ｘは通常、水平面に対して垂直な平面を規定する直線である。
【００６１】
電極層１，２それぞれにおける端面電極４（４ａ、４ｂ）側の端部（Ａ１〜Ａ２およびＢ１〜Ｂ２）は、当該電極層と同極の端面電極４（４ａ、４ｂ）と直接的に接続されてもよいし、または間接的に接続されてもよい。端部が端面電極と直接的に接続されているとは、図１の端部Ａ１およびＢ１のように、当該端部が端面電極４と直接的かつ電気的に接続されているという意味である。端部が端面電極と間接的に接続されているとは、図３の端部Ａ２およびＢ２のように、当該端部が接合部位６を介して端面電極４と間接的かつ電気的に接続されているという意味である。
【００６２】
本発明の固体電池が、正極層１および／または負極層２等の電極層における端面電極側の端部において、端部凹凸形状を有することにより、当該電極層は端面電極または接合部位と“入り組んで”接合することができる。その結果、端部凹凸形状を有さない場合と比較して、電極層と端面電極または接合部位との接合面積を増加させることができ、接合不良による電池特性の低下をより十分に抑制することが出来る。
【００６３】
電極層の端部凹凸形状における凸部１０，２０の突出長さＬは通常、１μｍ以上５００μｍ以下であり、電極層と端面電極との接続不良のより一層、十分な抑制の観点から、好ましくは１０μｍ以上２００μｍ以下である。凸部１０，２０の突出長さＬは、図２Ａ〜図２Ｌおよび図４Ａ〜図４Ｉに示すように平面視において、当該端部の端面を規定する線分上の点のうち端面電極から最も遠位の点から最も近位の点までの水平方向での長さ（すなわち距離）のことである。
【００６４】
電極層が有し得る端部凹凸形状は、凸部と凹部を有する限り特に限定されない。
【００６５】
凹凸形状を構成する凹部および凸部はそれぞれ独立して、部分的または全体的に、Ｒ形状（radiused shape）および／または角形状を有していてもよい。
凹凸形状を構成する凹部および凸部はそれぞれ独立して、寸法が揃っていてもよいし、または揃っていなくてもよい。
凹凸形状を構成する凹部および凸部の数は特に限定されず、例えば、凸部が連続して（または重なって）存在するような数であってもよいし、または凸部が断続的に存在するような数であってもよい。
【００６６】
電極層が有し得る凹凸形状は、複数の凹部および複数の凸部が規則的に並んだ規則的凹凸形状であってもよいし、または複数の凹部および複数の凸部が不規則的に並んだ不規則的凹凸形状であってもよい。
【００６７】
電極層１，２が有し得る規則的凹凸形状は、凹部の形状と凸部の形状との組み合わせに応じて、例えば、規則的角凹−丸凸形状、規則的角凹−角凸形状、規則的丸凹−角凸形状、および規則的丸凹−丸凸形状が挙げられる。
【００６８】
規則的角凹−丸凸形状は、例えば、図２Ａ、図２Ｊ、図４Ｂ、図４Ｃ、図４Ｄ、図４Ｈ、図４Ｉに示す凹凸形状のように、角形状を有する複数の凹部と、丸み形状を有する複数の凸部とが規則的に並んだ規則的凹凸形状である。
【００６９】
規則的角凹−角凸形状は、例えば、図２Ｂ、図２Ｃ、図２Ｅ、図２Ｆに示す凹凸形状のように、角形状を有する複数の凹部と、角形状を有する複数の凸部とが規則的に並んだ規則的凹凸形状である。
【００７０】
規則的丸凹−角凸形状は、例えば、図２Ｄ、図２Ｇ、図２Ｌ、図４Ａ、図４Ｅ、図４Ｆ、図４Ｇに示す凹凸形状のように、丸形状を有する複数の凹部と、角形状を有する複数の凸部とが規則的に並んだ規則的凹凸形状である。
【００７１】
規則的丸凹−丸凸形状は、例えば、図２Ｋに示す凹凸形状のように、丸形状を有する複数の凹部と、丸形状を有する複数の凸部とが規則的に並んだ規則的凹凸形状である。
【００７２】
電極層１，２が有し得る不規則的凹凸形状は、凹部の形状と凸部の形状との組み合わせに応じて、例えば、不規則的角凹−丸凸形状、不規則的角凹−角凸形状、不規則的丸凹−角凸形状、および不規則的丸凹−丸凸形状が挙げられる。
【００７３】
不規則的角凹−丸凸形状は、例えば、角形状を有する複数の凹部と、丸み形状を有する複数の凸部とが不規則的に並んだ不規則的凹凸形状である。
【００７４】
不規則的角凹−角凸形状は、例えば、図２Ｈ、図２Ｉに示す凹凸形状のように、角形状を有する複数の凹部と、角形状を有する複数の凸部とが不規則的に並んだ不規則的凹凸形状である。
【００７５】
不規則的丸凹−角凸形状は、丸形状を有する複数の凹部と、角形状を有する複数の凸部とが不規則的に並んだ不規則的凹凸形状である。
【００７６】
不規則的丸凹−丸凸形状は、丸形状を有する複数の凹部と、丸形状を有する複数の凸部とが不規則的に並んだ不規則的凹凸形状である。
【００７７】
電極層が有し得る凹凸形状は、端面電極と電極層との接合強度の均一性の観点から、規則的凹凸形状であることが好ましい。
電極層が有し得る凹凸形状は、電極層と端面電極または接合部位との接合面積のさらなる増加に基づく、電極層と端面電極との接続不良のより一層、十分な抑制の観点から、規則的角凹−丸凸形状、規則的角凹−角凸形状、規則的丸凹−角凸形状が好ましく、特に規則的角凹−角凸形状が好ましい。
【００７８】
電極層が有し得る凹凸形状が規則的凹凸形状であるとき、当該規則的凹凸形状におけるピッチ（すなわち周期）Ｍ（図２Ａ〜図２Ｇ、図２Ｊ〜図２Ｌおよび図４Ａ〜図４Ｉ参照）は通常、１０μｍ以上、特に１０μｍ以上１０００μｍ以下であり、電極層と端面電極との接続不良のより一層、十分な抑制の観点から、好ましくは１０μｍ以上５００μｍ以下、より好ましくは１０μｍ以上２００μｍ以下である。
【００７９】
本発明の固体電池においては、正極層１および負極層２の両方の電極層（特に集電部材レス構造を有する両方の電極層）が端部凹凸形状を有していてもよいし、または一方の電極層（特に集電部材レス構造を有する一方の電極層）が端部凹凸形状を有していてもよい。本発明の固体電池においては、電極層と端面電極との接続不良のより一層、十分な抑制および固体電池のエネルギー密度のさらなる向上の観点から、正極層１および負極層２の両方の電極層が端部凹凸形状を有していることが好ましく、より好ましくは端部凹凸形状および集電部材レス構造を有する。
【００８０】
正極層１が端部凹凸形状を有する場合、必ずしも全ての正極層１が端部凹凸形状を有さなければならないわけではなく、一部の正極層１（特に最外の正極層１）は端部凹凸形状を有さなくてもよい。最外の正極層１とは、最上の正極層および／または最下の正極層のことである。本発明の固体電池においては、電極層と端面電極との接続不良のより一層、十分な抑制および固体電池のエネルギー密度のさらなる向上の観点から、全ての正極層１が端部凹凸形状を有することが好ましく、より好ましくは端部凹凸形状および集電部材レス構造を有する。
【００８１】
負極層２が端部凹凸形状を有する場合、正極層１においてと同様に、必ずしも全ての負極層２が端部凹凸形状を有さなければならないわけではなく、一部の負極層２は端部凹凸形状を有さなくてもよい。本発明の固体電池においては、電極層と端面電極との接続不良のより一層、十分な抑制および固体電池のエネルギー密度のさらなる向上の観点から、全ての負極層２が端部凹凸形状を有することが好ましく、より好ましくは端部凹凸形状および集電部材レス構造を有する。
【００８２】
電極層１,２の端面電極側の端部が端面電極４（４ａ、４ｂ）と直接的かつ電気的に接続されている場合、端面電極４（４ａ、４ｂ）は、平面視において、例えば図１および図２Ａ〜図２Ｌに示すように、当該電極層の端面電極側の端部（特に端部凹凸形状）に対して相補的な形状となる取り出し部４０（４０ａ、４０ｂ）を有する。取り出し部４０（４０ａ、４０ｂ）は、端面電極４（４ａ、４ｂ）の一部を構成しつつ、電極層の端部凹凸形状（特に凸部および凹部）に対応する相補的形状を有する部材であり、通常は端面電極４と同様の材料から構成されている。端面電極４（４ａ、４ｂ）の取り出し部４０（４０ａ、４０ｂ）は、図１および図２Ａ〜図２Ｌ（特に図１）に示すように、当該端面電極４と同極性の電極層１，２側に突出している。すなわち、正極側の端面電極４ａが有する取り出し部４０ａは正極層１に向けて突出し、負極側の端面電極４ｂが有する取り出し部４０ｂは負極層２に向けて突出している。この場合において取り出し部４０ａ、４０ｂが有する相補的形状とは、電極層１,２の端面電極側の端部（特にその端部凹凸形状）に対して、例えば限りなく０ｍｍに近い（特に０ｍｍ）クリアランスで当接または嵌合可能な形状のことである。このような取り出し部４０（４０ａ、４０ｂ）により、電極層１,２（特にその端面電極側の端部）と端面電極４（４ａ、４ｂ）（特にその取り出し部４０（４０ａ、４０ｂ））との接続および篏合が達成されている。電極層と端面電極との接続不良のより一層、十分な抑制の観点から、電極層１,２（特にその端面電極側の端部）は端面電極４（４ａ、４ｂ）（特にその取り出し部４０（４０ａ、４０ｂ））と焼結体同士の一体焼結をなしていることが好ましい。焼結体同士の一体焼結をなしているとは、隣接または接触する２つまたはそれ以上の部材が焼結により接合されているという意味である。ここでは、電極層１,２（特にその端面電極側の端部）および端面電極４（４ａ、４ｂ）（特にその取り出し部４０（４０ａ、４０ｂ））はいずれも焼結体でありながら、一体的に焼結されていることが、電極層と端面電極との接続不良のより一層、十分な抑制の観点から好ましい。
【００８３】
電極層１,２の端面電極側の端部が端面電極４（４ａ、４ｂ）と直接的かつ電気的に接続されている場合、電極層１,２の端面電極側の端部は通常、図１および図２Ａ〜図２Ｌに示すように、その端面全面で、端面電極４（４ａ、４ｂ）（特にその取り出し部４０（４０ａ、４０ｂ））と直接的かつ電気的に接続されている。
【００８４】
電極層１,２の端面電極側の端部は、接合部位６（６ａ、６ｂ）を介して、端面電極４（４ａ、４ｂ）と間接的かつ電気的に接続されていてもよい。これより、電極層の端面電極との接合強度（特に電極層の接合部位を介した端面電極との接合強度）がより一層、増加し、電極層と端面電極との接合不良に伴う電池性能の低下をより一層、十分に抑制することができる。
【００８５】
電極層１,２の端面電極側の端部が、接合部位６（６ａ、６ｂ）を介して、端面電極４（４ａ、４ｂ）と間接的かつ電気的に接続されている場合、接合部位６（６ａ、６ｂ）は、電極層１，２側において、例えば図３および図４Ａ〜図４Ｉ（特に図４Ａ〜図４Ｃ、図４Ｅ〜図４Ｆおよび図４Ｈ〜図４Ｉ）に示すように、平面視で、当該電極層１，２の端部（特にその端部凹凸形状）に対して相補的な形状を有する。例えば、正極層１の接合部位６ａは、正極層１側において、例えば図３および図４Ａ〜図４Ｉに示すように、平面視で、当該正極層１の端部（特にその端部凹凸形状）に対して相補的な形状を有する。また例えば、負極層２の接合部位６ｂは、負極層２側において、例えば図３および図４Ａ〜図４Ｉに示すように、平面視で、当該負極層２の端部（特にその端部凹凸形状）に対して相補的な形状を有する。接合部位６（６ａ、６ｂ）が電極層１，２側で有する相補的形状とは、電極層１,２の端面電極側の端部（特に凸部および凹部）に対して、例えば限りなく０ｍｍに近い（特に０ｍｍ）クリアランスで当接または嵌合可能な形状のことである。このような相補的形状により、電極層１,２（特にその端面電極側の端部）と接合部位６（６ａ、６ｂ）との接続および篏合が達成されている。電極層１,２（特にその端面電極側の端部）は接合部位６（６ａ、６ｂ）と焼結体同士の一体焼結をなしていることが好ましい。焼結体同士の一体焼結をなしているとは、隣接または接触する２つまたはそれ以上の部材が焼結により接合されているという意味である。ここでは、電極層１,２（特にその端面電極側の端部）および接合部位６（６ａ、６ｂ）はいずれも焼結体でありながら、一体的に焼結されていることが好ましい。接合部位６は通常、電極層（正極層１および／または負極層２）および端面電極４の構成材料とは異なる材料から構成されている。例えば、接合部位６は正極層１の構成材料、負極層２の構成材料および端面電極４の構成材料（ならびに固体電解質層３の構成材料）とは、構成材料の種類および／または配合比率が異なる材料から構成されている。
【００８６】
接合部位６（６ａ、６ｂ）は、電極層と端面電極との接続不良のより一層、十分な抑制の観点から、図４Ａ、図４Ｃ、図４Ｆおよび図４Ｉに示すように、端面電極側の端部（すなわち、接合部位において、平面視で、電極層の端部凹凸形状に対して相補的な形状を有する部分とは反対側の端部）において、端部凹凸形状を有していることが好ましい。接合部位の端部凹凸形状は、電極層の端部凹凸形状と略同様であり、すなわち、接合部位６が、図４Ａ〜図４Ｉに示すように、端面電極４（４ａ、４ｂ）側の端部（Ｃ１およびＤ１）において、平面視で凹凸形状を有しながら、端面電極４ａ、４ｂと電気的に接続されている構造のことである。詳しくは、各電極層の接合部位６（６ａ、６ｂ）は、図４Ａ、図４Ｃ、図４Ｆおよび図４Ｉに示すように、当該電極層と同極の端面電極４（４ａ、４ｂ）側の端部（Ｃ１およびＤ１）において、平面視で凹凸形状を有しており、当該凹凸形状における凸部６０（６０ａ、６０ｂ）は、平面視において、当該電極層と同極の端面電極側に突出している。例えば、正極層１の接合部位６ａは、図４Ａ、図４Ｃ、図４Ｆおよび図４Ｉに示すように、正極の端面電極４ａ側の端部（Ｃ１）において、平面視で凹凸形状を有しており、当該凹凸形状における凸部６０ａは、平面視において、正極の端面電極４ａ側（すなわちＺａ方向）に突出している。また例えば、負極層２の接合部位６ｂは、図４Ａ、図４Ｃ、図４Ｆおよび図４Ｉに示すように、負極の端面電極４ｂ側の端部（Ｄ１）において、平面視で凹凸形状を有しており、当該凹凸形状における凸部６０ｂは、平面視において、負極の端面電極４ｂ側に突出している。
【００８７】
各電極層の接合部位６において、当該電極層と同極の端面電極側の端部の端面は、平面視において、直線で示されるものではない。詳しくは、例えば、正極層１の接合部位６ａにおいて、正極の端面電極４ａ側の端部（特にその凹凸形状の凸部６０ａ）は、図４Ａ、図４Ｃ、図４Ｆおよび図４Ｉに示すように、平面視において当該端部の端面を規定する線分上の点のうち端面電極４ａから最も遠位の点を通る鉛直線Ｘ'を基準にして、正極の端面電極４ａの側（Ｚａ方向）に突出している。また例えば、負極層２の接合部位６ｂにおいて、負極の端面電極４ｂ側の端部（特にその凹凸形状の凸部６０ｂ）は、図４Ａ、図４Ｃ、図４Ｆおよび図４Ｉに示すように、平面視において当該端部の端面を規定する線分上の点のうち端面電極４ｂから最も遠位の点を通る鉛直線Ｘ'を基準にして、負極の端面電極４ｂの側（Ｚｂ方向）に突出している。
【００８８】
接合部位６（６ａ、６ｂ）それぞれにおける端面電極４（４ａ、４ｂ）側の端部（特にその凹凸形状の凸部および凹部）は、端面電極４（４ａ、４ｂ）と直接的に接続されている。端部が端面電極と直接的に接続されているとは、図４Ａ、図４Ｃ、図４Ｆおよび図４Ｉの端部（特にその凹凸形状の凸部および凹部）のように、当該端部が端面電極４（特にその取り出し部４０（４０ａ、４０ｂ））と直接的かつ電気的に接続されているという意味である。
【００８９】
接合部位６（６ａ、６ｂ）が、端面電極側の端部において、端部凹凸形状を有することにより、接合部位６（６ａ、６ｂ）は端面電極と“入り組んで”接合することができる。その結果、端部凹凸形状を有さない場合と比較して、端面電極と接合部位との接合面積をより増加させることができる。このため、電極層は端面電極と、接合部位を介して、強固に接続され、接合不良による電池特性の低下をより十分に抑制することが出来る。
【００９０】
接合部位６（６ａ、６ｂ）の端部凹凸形状における凸部の突出長さＬ'は、上記した電極層の端部凹凸形状における凸部の突出長さＬから独立して、当該突出長さＬと同様の範囲内の値であってよい。突出長さＬ'は通常、１μｍ以上５００μｍ以下であり、電極層と端面電極との接続不良のより一層、十分な抑制の観点から、好ましくは１０μｍ以上２００μｍ以下である。凸部の突出長さＬ'は、図４Ａ、図４Ｃ、図４Ｆおよび図４Ｉに示すように、平面視において、当該端部の端面を規定する線分上の点のうち端面電極から最も遠位の点から最も近位の点までの水平方向での長さ（すなわち距離）のことである。
【００９１】
接合部位６（６ａ、６ｂ）が有し得る端部凹凸形状は、当該端部が凸部と凹部を有する限り特に限定されない。例えば、接合部位６（６ａ、６ｂ）が有し得る端部凹凸形状は、上記した電極層の端部凹凸形状と同様の範囲内から選択されてもよい。接合部位６（６ａ、６ｂ）の端部凹凸形状は、例えば、規則的凹凸形状であってもよいし、または不規則的凹凸形状であってもよい。
【００９２】
接合部位６（６ａ、６ｂ）が有し得る規則的凹凸形状は、電極層が有し得る規則的凹凸形状と同様である。
【００９３】
接合部位６（６ａ、６ｂ）が有し得る不規則的凹凸形状は、電極層が有し得る不規則的凹凸形状と同様である。
【００９４】
接合部位６（６ａ、６ｂ）が有し得る凹凸形状は、端面電極と接合部位との接合強度の均一性の観点から、規則的凹凸形状であることが好ましい。
接合部位６（６ａ、６ｂ）が有し得る凹凸形状は、端面電極と接合部位との接合面積のさらなる増加に基づく、電極層と端面電極との接続不良のより一層、十分な抑制の観点から、規則的角凹−丸凸形状、規則的角凹−角凸形状、規則的丸凹−角凸形状が好ましく、特に規則的角凹−角凸形状が好ましい。
【００９５】
接合部位６（６ａ、６ｂ）が有し得る凹凸形状が規則的凹凸形状であるとき、当該規則的凹凸形状におけるピッチ（すなわち周期）Ｍ'（図４Ａ、図４Ｃ、図４Ｆおよび図４Ｉ参照）は電極層１，２の端部凹凸形状におけるピッチＭと同様の範囲内の値であってもよい。例えば、接合部位６（６ａ、６ｂ）が有し得る規則的凹凸形状におけるピッチ（すなわち周期）Ｍ'は、接合部位と端面電極との接続不良のより一層、十分な抑制の観点から、好ましくは１０μｍ以上５００μｍ以下、より好ましくは１０μｍ以上２００μｍ以下である。
【００９６】
電極層１,２の端面電極側の端部が、接合部位６（６ａ、６ｂ）を介して、端面電極４（４ａ、４ｂ）と間接的かつ電気的に接続されている場合、例えば図４Ｄおよび図４Ｇに示すように、接合部位６（６ａ、６ｂ）は、端面電極４（４ａ、４ｂ）の電極層側の端部（特にその取り出し部４０ａ、４０ｂ）とともに、平面視で、当該電極層１，２の端部（特にその端部凹凸形状）に対して相補的な形状を有してもよい。例えば、正極層１の接合部位６ａは、例えば図４Ｄおよび図Ｇに示すように、端面電極４ａの電極層側の端部（特にその取り出し部４０ａ）とともに、平面視で、当該正極層１の端部（特に端部凹凸形状）に対して相補的な形状を有してもよい。また例えば、負極層２の接合部位６ｂは、例えば図４Ｄおよび図４Ｇに示すように、端面電極４ｂの電極層側の端部（特にその取り出し部４０ｂ）とともに、平面視で、当該負極層２の端部（特にその端部凹凸形状）に対して相補的な形状を有してもよい。これにより、電極層の端面電極との接合強度（特に電極層の接合部位を介した端面電極との接合強度の向上効果と、電子のより円滑な移動促進効果とのバランスに優れる。詳しくは電極層の端面電極との接合強度（特に電極層の接合部位を介した端面電極との接合強度）がより一層、増加するだけでなく、電子をより円滑に移動させることができる。これらの結果、電極層と端面電極との接合不良に伴う電池性能の低下をより一層、十分に抑制することができるとともに、電極層の集電機能をより一層、十分に向上させることができる。
【００９７】
電極層１,２の端面電極側の端部が、接合部位６（６ａ、６ｂ）を介して、端面電極４（４ａ、４ｂ）と間接的かつ電気的に接続され、かつ接合部位６が端面電極側の端部で端部凹凸形状を有している場合、端面電極４（４ａ、４ｂ）は、平面視において、例えば図３および図４Ａ、図４Ｃ、図４Ｆおよび図４Ｉに示すように、当該接合部位６（６ａ、６ｂ）の端面電極側の端部に対して相補的な形状となる取り出し部４０（４０ａ、４０ｂ）を有することが好ましい。取り出し部４０（４０ａ、４０ｂ）は、端面電極４（４ａ、４ｂ）の一部を構成しつつ、接合部位６の端部凹凸形状（特に凸部および凹部）に対応する相補的形状を有する部材であり、通常は端面電極４と同様の材料から構成されている。端面電極４（４ａ、４ｂ）の取り出し部４０（４０ａ、４０ｂ）は、図３および図４Ａ、図４Ｃ、図４Ｆおよび図４Ｉ（特に図３）に示すように、当該端面電極４と同極性の電極層１，２側（すなわち接合部位６側）に突出している。すなわち、正極側の端面電極４ａが有する取り出し部４０ａは正極層１に向けて突出し、負極側の端面電極４ｂが有する取り出し部４０ｂは負極層２に向けて突出している。この場合において取り出し部４０ａ、４０ｂが有する相補的形状とは、接合部位６の端面電極側の端部（特にその端部凹凸形状）に対して、例えば限りなく０ｍｍに近い（特に０ｍｍ）クリアランスで嵌合可能な形状のことである。このような取り出し部４０（４０ａ、４０ｂ）により、接合部位６（特にその端面電極側の端部）と端面電極４（４ａ、４ｂ）（特にその取り出し部４０（４０ａ、４０ｂ））との接続および篏合が達成されている。電極層と端面電極との接続不良のより一層、十分な抑制の観点から、電極層１，２（特にその端面電極側の端部）は接合部位６（６ａ、６ｂ）（特にその電極層側の端部）と焼結体同士の一体焼結をなしていることが好ましい。焼結体同士の一体焼結をなしているとは、隣接または接触する２つまたはそれ以上の部材が焼結により接合されているという意味である。ここでは、電極層１，２（特にその端面電極側の端部）および接合部位６（６ａ、６ｂ）（特にその電極層側の端部）はいずれも焼結体でありながら、一体的に焼結されていることが、電極層と端面電極との接続不良のより一層、十分な抑制の観点から好ましい。電極層と端面電極との接続不良のより一層、十分な抑制の観点から、電極層１，２は接合部位６（６ａ、６ｂ）および端面電極４（４ａ、４ｂ）と焼結体同士の一体焼結をなしていることがより好ましい。ここでは、電極層１，２、接合部位６（６ａ、６ｂ）および端面電極４（４ａ、４ｂ）はいずれも焼結体でありながら、一体的に焼結されていることが、電極層と端面電極との接続不良のより一層、十分な抑制の観点からより好ましい。
【００９８】
電極層１,２の端面電極側の端部が、接合部位６（６ａ、６ｂ）を介して、端面電極４（４ａ、４ｂ）と間接的かつ電気的に接続されている場合、電極層１,２の端面電極側の端部は、図４Ａ、図４Ｃ、図４Ｅ、図４Ｆ、図４Ｈおよび図４Ｉに示すように、その端面全面で、接合部位６（６ａ、６ｂ）と直接的かつ電気的に接続されていてもよい。このとき、接合部位は接合性材料とともに、電子伝導性材料を含む。接合部位はさらに、電極層の構成材料および／または端面電極の構成材料をさらに含んでもよい。電極層１,２の端面電極側の端部が、その端面全面で、接合部位６と直接的かつ電気的に接続されることにより、電極層の端面電極との接合強度（特に電極層の接合部位を介した端面電極との接合強度）がより一層、増し、電極層と端面電極との接合不良に伴う電池性能の低下をより一層、十分に抑制することができる。
【００９９】
電極層１,２の端面電極側の端部が、接合部位６（６ａ、６ｂ）を介して、端面電極４（４ａ、４ｂ）と間接的かつ電気的に接続されている場合、電極層１,２の端面電極側の端部は、図４Ｂ、図４Ｄおよび図４Ｇに示すように、その端面の一部で、接合部位６（６ａ、６ｂ）と直接的かつ電気的に接続されつつ、その端面の残部で、端面電極４（４ａ、４ｂ）（特にその取り出し部４０（４０ａ、４０ｂ））と直接的かつ電気的に接続されていてもよい。このとき、接合部位は接合性材料を含み、電子伝導性材料をさらに含んでもよいし、または含まなくてもよい。接合部位は、電極層の構成材料および／または端面電極の構成材料をさらに含んでもよい。電極層１,２の端面電極側の端部が、その端面の一部で、接合部位６と直接的かつ電気的に接続されつつ、その端面の残部で、端面電極４と直接的かつ電気的に接続されることにより、電極層の端面電極との接合強度（特に電極層の接合部位を介した端面電極との接合強度）の向上効果と、電子のより円滑な移動促進効果とのバランスに優れる。詳しくは電極層の端面電極との接合強度（特に電極層の接合部位を介した端面電極との接合強度）がより一層、増加するだけでなく、電子をより円滑に移動させることができる。これらの結果、電極層と端面電極との接合不良に伴う電池性能の低下をより一層、十分に抑制することができるとともに、電極層の集電機能をより一層、十分に向上させることができる。
【０１００】
電極層１,２の端面電極側の端部が、接合部位６（６ａ、６ｂ）を介して、端面電極４（４ａ、４ｂ）と間接的かつ電気的に接続され、かつ、接合部位６（６ａ、６ｂ）が電極層の構成材料および端面電極の構成材料を含む場合、当該接合部位６（６ａ、６ｂ）は組成のグラデーション構造を有することが好ましい。詳しくは、接合部位６（６ａ、６ｂ）は、２つの端面電極４（４ａ、４ｂ）間の距離を規定する直線方向（例えば、図３および図４Ａ〜図４Ｉ中の左右方向）において、電極層に近づくに従って電極層の構成材料の濃度が高くなり、かつ端面電極に近づくに従って端面電極の構成材料の濃度が高くなるような濃度勾配を有することが好ましい。例えば、正極の接合部位６ａは、２つの端面電極４（４ａ、４ｂ）間の距離を規定する直線方向（例えば、図３および図４Ａ〜図４Ｉ中の左右方向）において、正極層１に近づくに従って正極層１の構成材料の濃度が高くなり、かつ正極の端面電極４ａ（特にその取り出し部４０ａ）に近づくに従って端面電極４ａの構成材料の濃度が高くなるような濃度勾配を有することが好ましい。また例えば、負極の接合部位６ｂは、２つの端面電極４（４ａ、４ｂ）間の距離を規定する直線方向（例えば、図３および図４Ａ〜図４Ｉ中の左右方向）において、負極層２に近づくに従って負極層２の構成材料の濃度が高くなり、かつ負極の端面電極４ｂ（特にその取り出し部４０ｂ）に近づくに従って端面電極４ｂの構成材料の濃度が高くなるような濃度勾配を有することが好ましい。接合部位がこのような組成の濃度勾配を有することにより、接合部位と電極層との接合強度および接合部位と端面電極との接合強度がより一層、増し、電極層と端面電極との接合不良に伴う電池性能の低下をより一層、十分に抑制することができる。
【０１０１】
接合部位６（６ａ、６ｂ）における上記のような濃度勾配において、濃度変化は連続的であってもよいし、または段階的であってもよい。当該濃度変化は、接合部位と電極層との接合強度および接合部位と端面電極との接合強度のより一層の増加に基づく、電極層と端面電極との接続不良のより一層、十分な抑制の観点から、連続的であることが好ましい。
【０１０２】
一般的に電池反応は、極性が異なる対向する２つの電極層間の最短距離で効率的に生じる。そのため、積層方向において当該２つの電極層の対向面積は広いことが好ましい。正極層と負極層とが対向する領域をより十分に確保することによる電池特性のさらなる向上の観点から、好ましい実施態様Ａにおいては、各電極層が端面電極側において端部凹凸形状を有する端部は、以下のように配置される：
各電極層が端面電極側において端部凹凸形状を有する端部（Ａ１〜Ａ２およびＢ１〜Ｂ２）は、例えば図１および図３に示すように、当該電極層とは異なる極性を有する直上および直下の電極層間の領域外に配置されていることが好ましい。例えば、各負極層が端面電極側において端部凹凸形状を有する端部は、その直上および直下の正極層間の領域外に配置されていることが好ましい。また例えば、各正極層が端面電極側において端部凹凸形状を有する端部は、その直上および直下の負極層間の領域外に配置されていることが好ましい。
【０１０３】
実施態様Ａにおいては、換言すると、平面視（例えば平面視による透視）において、各電極層が端面電極側において端部凹凸形状を有する端部（Ａ１〜Ａ２およびＢ１〜Ｂ２）（厳密には、電極層の端部凹凸形状における凸部１０，２０）は、例えば図１および図３に示すように、当該電極層とは異なる極性を有する直上および直下の電極層と重ならない領域に配置されていることが好ましい。例えば、平面視（例えば平面視による透視）において、各負極層が端面電極側において端部凹凸形状を有する端部（厳密には、負極層２の端部凹凸形状における凸部２０）は、例えば図１および図３に示すように、その直上および直下の正極層と重ならない領域に配置されていることが好ましい。また例えば、平面視（例えば平面視による透視）において、各正極層が端面電極側において端部凹凸形状を有する端部（厳密には、正極層１の端部凹凸形状における凸部１０）は、例えば図１および図３に示すように、その直上および直下の負極層と重ならない領域に配置されていることが好ましい。
【０１０４】
なお、実施態様Ａにおいて、一般的には、負極と対向していない正極部分があると、負極でリチウムデンドライトが発生し短絡の可能性があるので、正極面積および負極面積は、正極面積≦負極面積の関係を有することが好ましい。従って、正極層と負極層とが対向する領域をより十分に確保することによる電池特性のさらなる向上と、デンドライト発生の防止とのバランスの観点から、各電極層が端面電極側において端部凹凸形状を有する端部（Ａ１〜Ａ２およびＢ１〜Ｂ２）（厳密には、電極層の端部凹凸形状における凸部１０，２０）は、デンドライトが発生しない範囲で可能な限り外側（すなわち端面電極側）に配置されることが好ましい。
【０１０５】
正極層と負極層とが対向する領域をより十分に確保することによる電池特性のさらなる向上の観点から、好ましい実施態様Ｂにおいては、各電極層の接合部位６は、以下のように配置される：
各電極層の接合部位は、例えば図３に示すように、当該電極層とは異なる極性を有する直上および直下の電極層間の領域外に配置されていることが好ましい。例えば、各負極層２の接合部位６ｂは、その直上および直下の正極層１間の領域外に配置されていることが好ましい。また例えば、各正極層１の接合部位６ａは、その直上および直下の負極層２間の領域外に配置されていることが好ましい。
【０１０６】
実施態様Ｂにおいては、換言すると、平面視（例えば平面視による透視）において、各電極層の接合部位６は、例えば図３に示すように、当該電極層とは異なる極性を有する直上および直下の電極層と重ならない領域に配置されていることが好ましい。例えば、平面視（例えば平面視による透視）において、各負極層２の接合部位６ｂは、例えば図３に示すように、その直上および直下の正極層１と重ならない領域に配置されていることが好ましい。また例えば、平面視（例えば平面視による透視）において、各正極層１の接合部位６ａは、例えば図３に示すように、その直上および直下の負極層２と重ならない領域に配置されていることが好ましい。
【０１０７】
なお、実施態様Ｂにおいても、一般的には、負極と対向していない正極部分があると、負極でリチウムデンドライトが発生し短絡の可能性があるので、正極面積および負極面積は、正極面積≦負極面積の関係を有することが好ましい。従って、正極層と負極層とが対向する領域をより十分に確保することによる電池特性のさらなる向上と、デンドライト発生の防止とのバランスの観点から、各電極層の接合部位６は、デンドライトが発生しない範囲で可能な限り外側（すなわち端面電極側）に配置されることが好ましい。
【０１０８】
本発明の固体電池１００においては、一体焼成による固体電池の製造コストの低減の観点から、電極層（正極層１および負極層２）、固体電解質層３および端面電極４（ならびに接合部位６）は、一体焼結をなしていることがより好ましい。すなわち、電極層（正極層１および負極層２）、固体電解質層３および端面電極４（ならびに接合部位６）はいずれも焼結体でありながら、一体的に焼結されていることが好ましい。必要により、絶縁層５および／または保護層７も同様に一体的に焼結されていることが好ましい。
【０１０９】
本発明の固体電池は平面視においてあらゆる形状を有していてもよく、通常は矩形状を有する。矩形状は正方形および長方形を包含する。
【０１１０】
［固体電池の製造方法］
本発明の固体電池１００は、スクリーン印刷法等の印刷法、グリーンシートを用いるグリーンシート法、またはそれらの複合法により製造することができる。以下、印刷法を採用する場合について詳しく説明するが、当該方法に限定されないことは明らかである。
【０１１１】
本発明の固体電池の製造方法は、
未焼成積層体を印刷法により形成する工程；および
未焼成積層体を焼成する工程
を含む。
【０１１２】
（未焼成積層体の形成工程）
本工程では、正極層用ペースト、負極層用ペースト、固体電解質層用ペースト、端面電極用ペースト等の数種類のペーストをインクとして用いて、基材上に、所定構造の未焼成積層体を印刷法により形成する。接合部位用ペースト、ゼロ増用ペーストおよび保護層用ペーストをさらに用いてもよい。なお、端面電極以外の層および部材を積層した積層体を印刷法により形成し、得られた積層体（すなわち積層構造）の端面に、端面電極をディップ法等の塗布法により形成してもよい。端面電極は、その一部または全部を、スパッタ法および／または蒸着法などの気相法により形成してもよい。
【０１１３】
各ペーストは、上記した正極活物質、負極活物質、電子伝導性材料、固体電解質材料、接合性材料、および焼結助剤からなる群から選択される各層（部材）の所定の構成材料と、有機材料を溶剤に溶解した有機ビヒクルとを湿式混合することによって作製することができる。
【０１１４】
ペーストに含まれる有機材料は特に限定されないが、ポリビニルアセタール樹脂、セルロース樹脂、ポリアクリル樹脂、ポリウレタン樹脂、ポリ酢酸ビニル樹脂、ポリビニルアルコール樹脂などの高分子化合物を用いることができる。
溶剤は上記有機材料を溶解可能な限り特に限定されず、例えば、トルエン、エタノールなどを用いることができる。
【０１１５】
湿式混合ではメディアを用いることができ、具体的には、ボールミル法、ビスコミル法等を用いることができる。一方、メディアを用いない湿式混合方法を用いてもよく、サンドミル法、高圧ホモジナイザー法、ニーダー分散法等を用いることができる。
【０１１６】
基材は、未焼成積層体を支持可能な限り特に限定されず、例えば、ポリエチレンテレフタレート等の高分子材を用いることができる。なお、未焼成積層体を基材上に保持したまま焼成工程に供する場合には、基材は焼成温度に対する耐熱性を有するものを使用する。
【０１１７】
印刷に際しては、所定の厚みおよびパターン形状で印刷層を順次、積層し、所定の固体電池の構造に対応する未焼成積層体を基材上に形成する。詳しくは、図１の固体電池１００Ａを製造する場合、例えば、最下位から最上位にかけて、所定の厚みに分割して、複数の印刷層を順次、所定のパターン形状にて積層する。各印刷層の形成に際しては、乾燥処理（すなわち、溶剤の蒸発処理）が行われる。
【０１１８】
未焼成積層体を形成した後は、未焼成積層体を基材から剥離して、焼成工程に供してもよいし、または未焼成積層体を基材上に保持したまま焼成工程に供してもよい。
【０１１９】
（焼成工程）
未焼成積層体を焼成に付す。焼成は、酸素ガスを含む窒素ガス雰囲気中で、例えば５００℃にて有機材料を除去した後、窒素ガス雰囲気中で例えば５５０℃〜１０００℃で加熱することで実施する。焼成は通常、積層方向Ｌ（場合によっては積層方向Ｌおよび当該積層方向Ｌに対する垂直方向Ｍ）で未焼成積層体を加圧しながら行ってもよい。加圧力は特に限定されず、例えば、１ｋｇ／ｃｍ２以上１０００ｋｇ／ｃｍ２以下、特に５ｋｇ／ｃｍ２以上５００ｋｇ／ｃｍ２以下であってよい。
【産業上の利用可能性】
【０１２０】
本発明の一実施形態に係る固体電池は、蓄電が想定される様々な分野に利用することができる。あくまでも例示にすぎないが、本発明の一実施形態に係る固体電池は、モバイル機器などが使用される電気・情報・通信分野（例えば、携帯電話、スマートフォン、スマートウォッチ、ノートパソコン、デジタルカメラ、活動量計、アームコンピューター、電子ペーパーなどのモバイル機器分野）、家庭・小型産業用途（例えば、電動工具、ゴルフカート、家庭用・介護用・産業用ロボットの分野）、大型産業用途（例えば、フォークリフト、エレベーター、湾港クレーンの分野）、交通システム分野（例えば、ハイブリッド車、電気自動車、バス、電車、電動アシスト自転車、電動二輪車などの分野）、電力系統用途（例えば、各種発電、ロードコンディショナー、スマートグリッド、一般家庭設置型蓄電システムなどの分野）、医療用途（イヤホン補聴器などの医療用機器分野）、医薬用途（服用管理システムなどの分野）、ならびに、ＩｏＴ分野、宇宙・深海用途（例えば、宇宙探査機、潜水調査船などの分野）などに利用することができる。
【符号の説明】
【０１２１】
１：正極層
２：負極層
３：固体電解質層
４：端面電極
４ａ：正極側の端面電極
４ｂ：負極側の端面電極
６：接合部位
６ａ：正極層の接合部位
６ｂ：負極層の接合部位
４０：端面電極の取り出し部
４０ａ：正極側の端面電極の取り出し部
４０ｂ：負極側の端面電極の取り出し部
６０：接合部位が端面電極側に有する端部凹凸形状の凸部
６０ａ：正極層の接合部位が端面電極側に有する端部凹凸形状の凸部
６０ｂ：負極層の接合部位が端面電極側に有する端部凹凸形状の凸部
１００（１００Ａ、１００Ｂ）：固体電池
【図１】
2020100682.tif 000003
【図２Ａ】
2020100682.tif 000004
【図２Ｂ】
2020100682.tif 000005
【図２Ｃ】
2020100682.tif 000006
【図２Ｄ】
2020100682.tif 000007
【図２Ｅ】
2020100682.tif 000008
【図２Ｆ】
2020100682.tif 000009
【図２Ｇ】
2020100682.tif 000010
【図２Ｈ】
2020100682.tif 000011
【図２Ｉ】
2020100682.tif 000012
【図２Ｊ】
2020100682.tif 000013
【図２Ｋ】
2020100682.tif 000014
【図２Ｌ】
2020100682.tif 000015
【図３】
2020100682.tif 000016
【図４Ａ】
2020100682.tif 000017
【図４Ｂ】
2020100682.tif 000018
【図４Ｃ】
2020100682.tif 000019
【図４Ｄ】
2020100682.tif 000020
【図４Ｅ】
2020100682.tif 000021
【図４Ｆ】
2020100682.tif 000022
【図４Ｇ】
2020100682.tif 000023
【図４Ｈ】
2020100682.tif 000024
【図４Ｉ】
2020100682.tif 000025
【図５Ａ】
2020100682.tif 000026
【図５Ｂ】
2020100682.tif 000027
【図６Ａ】
2020100682.tif 000028
【図６Ｂ】
2020100682.tif 000029
【図７Ａ】
2020100682.tif 000030
【図７Ｂ】
2020100682.tif 000031
【図８Ａ】
2020100682.tif 000032
【図８Ｂ】
2020100682.tif 000033
【国際調査報告】
2020100682.tif 000034
2020100682.tif 000035
2020100682.tif 000036
2020100682.tif 000037